(57)【要約】優れたエッチング性を有する、（Ａ）光透過性支持層及び（Ｂ）酸化インジウムを含有する光透過性導電層を含有する光透過性導電性フィルムを提供することを課題とする。その解決手段として、（Ａ）高分子樹脂を含有する光透過性支持層；及び（Ｂ）酸化インジウムを含有する光透過性導電層を含有し、前記光透過性導電層（Ｂ）が、前記光透過性支持層（Ａ）の少なくとも一方の面に、直接又は一以上の他の層を介して配置されている光透過性導電性フィルムであって、（Ｉｂα−Ｉｂα−０．０２５°）／（Ｉａα−Ｉａα−０．０２５°）で表される関数ｆ（α）の平均値が０．０８〜５．００であることを特徴とする光透過性導電性フィルムを提供する。【特許請求の範囲】
【請求項１】
（Ａ）高分子樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエステル由来の２θ＝２６°付近のピーク強度であり、かつ
Ｉｂαは、入射角αの薄膜法ＸＲＤ測定における酸化インジウム由来の（２２２）面のピーク強度である。）。
【請求項２】
前記光透過性支持層（Ａ）の厚さが、２０〜２００μｍである、請求項１に記載の光透過性導電性フィルム。
【請求項３】
前記高分子樹脂が、ポリエチレンテレフタレート又はポリカーボネートである、請求項１又は２に記載の光透過性導電性フィルム。
【請求項４】
光透明性導電層（Ｂ）の厚さが、１５〜３０ｎｍである、請求項１〜３のいずれかに記載の光透過性導電性フィルム。
【請求項５】
大気中９０〜１６０℃で１０〜１２０分間加熱することにより得られうる、請求項１〜４のいずれかに記載の光透過性導電性フィルム。
【請求項６】
光透過性導電層（Ｂ）が、３〜１０％のＳｎＯ２を酸化インジウムに添加して得られうる酸化インジウムスズを含有する、請求項１〜５のいずれかに記載の光透過性導電性フィルム。
【請求項７】
請求項１〜６のいずれかに記載の光透過性導電性フィルムを含有する、タッチパネル。
【発明の詳細な説明】
【技術分野】
【０００１】
本発明は、光透過性導電性フィルム、その製造方法及びその用途に関する。
【背景技術】
【０００２】
タッチパネルに搭載される光透過性導電性フィルムとして、ポリエステル等からなる光透過性支持層の少なくとも一方の面に、直接又は他の層を介して、酸化インジウムを含有する光透過性導電層を配置した光透過性導電性フィルムが数多く用いられている。【０００３】
光透過性導電性フォルムを例えば格子状等の電極として成形（いわゆるパターニング）する際に、光透過性導電性フィルムをいったん配置した後、薬品処理によって所定の領域のみについてフィルムを除去する、いわゆるエッチング処理を行い、結果として所望の形状の電極を形成することが行われている。したがって、エッチング処理によりエッチングされにくいか、あるいは過度にエッチングされやすい光透過性導電性フィルムは、所望の形状にパターニングすることが困難である等の問題がある。【０００４】
このように、タッチパネルに搭載される光透過性導電性フィルムとしては、エッチング処理により所望の形状に成形することが容易である特性（いわゆるエッチング性）に優れている光透過性導電性フォルムが求められている。【０００５】
これまでに、酸化インジウムを含有する光透過性導電層の結晶性を制御することにより、エッチング性に優れている光透過性導電性フォルムを提供しようとする試みがなされている（特許文献１及び２）。
【先行技術文献】
【特許文献】
【０００６】
【特許文献１】特開２０００−１２９４２７号公報
【特許文献２】特許４２６９５８７号公報
【発明の概要】
【発明が解決しようとする課題】
【０００７】
本発明は、優れたエッチング性を有する、（Ａ）高分子樹脂を含有する光透過性支持層及び（Ｂ）酸化インジウムを含有する光透過性導電層を含有する光透過性導電性フィルムを提供することを課題とする。
【課題を解決するための手段】
【０００８】
本発明者らは、鋭意検討を重ね、薄膜法によるＸＲＤ測定において、ポリエステルの回折強度と酸化インジウムの回折強度が所定の関係を示す光透過性導電性フィルムが、上記課題を解決できることを新たに見出した。本発明は、この新たな知見に基づいてさらに種々の検討を重ねることにより完成されたものであり、次に掲げるものである。
項１
（Ａ）高分子樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定における高分子樹脂由来の２θ＝２６°付近のピーク強度であり、かつ
Ｉｂαは、入射角αの薄膜法ＸＲＤ測定における酸化インジウム由来の（２２２）面のピーク強度である。）。
項２
前記光透過性支持層（Ａ）の厚さが、２０〜２００μｍである、項１に記載の光透過性導電性フィルム。
項３
前記高分子樹脂が、ポリエチレンテレフタレート又はポリカーボネートである、項１又は２に記載の光透過性導電性フィルム。
項４
光透明性導電層（Ｂ）の厚さが、１５〜３０ｎｍである、項１〜３のいずれかに記載の光透過性導電性フィルム。
項５
大気中９０〜１６０℃で１０〜１２０分間加熱することにより得られうる、項１〜４のいずれかに記載の光透過性導電性フィルム。
項６
光透過性導電層（Ｂ）が、３〜１０％のＳｎＯ２を酸化インジウムに添加して得られうる酸化インジウムスズを含有する、項１〜５のいずれかに記載の光透過性導電性フィルム。
項７
項１〜６のいずれかに記載の光透過性導電性フィルムを含有する、タッチパネル。
【発明の効果】
【０００９】
本発明によれば、優れたエッチング性を有する、（Ａ）光透過性支持層及び（Ｂ）酸化インジウムを含有する光透過性導電層を含有する光透過性導電性フィルムを提供できる。
【図面の簡単な説明】
【００１０】
【図１】光透過性支持層（Ａ）の片面に光透過性導電層（Ｂ）が隣接して配置されている、本発明の光透過性導電性フィルムを示す断面図である。
【図２】光透過性支持層（Ａ）の両面に光透過性導電層（Ｂ）が隣接して配置されている、本発明の光透過性導電性フィルムを示す断面図である。
【図３】互いに０．０２５°差の連続する三種のＸ線入射角（α−０．０２５°、α°、α＋０．０２５°）でそれぞれ測定した高分子樹脂由来の回折強度Ｉａ及び酸化インジウム由来の回折強度Ｉｂを、高分子樹脂由来の回折強度を横軸、かつ酸化インジウム由来の回折強度を縦軸としてそれぞれプロットして得られたグラフの一例である。
【図４】関数ｆ（α）のグラフの一例である。
【図５】光透過性支持層（Ａ）の片面にアンダーコート層（Ｃ）及び光透過性導電層（Ｂ）がこの順で互いに隣接して配置されている、本発明の光透過性導電性フィルムを示す断面図である。
【図６】光透過性支持層（Ａ）の両面にアンダーコート層（Ｃ）及び光透過性導電層（Ｂ）がこの順で互いに隣接して配置されている、本発明の光透過性導電性フィルムを示す断面図である。
【図７】光透過性支持層（Ａ）の片面にハードコート層（Ｄ）、アンダーコート層（Ｃ）及び光透過性導電層（Ｂ）がこの順で互いに隣接して配置されている、本発明の光透過性導電性フィルムを示す断面図である。
【図８】光透過性支持層（Ａ）の一方の面にハードコート層（Ｄ）、アンダーコート層（Ｃ）及び光透過性導電層（Ｂ）がこの順で互いに隣接して配置されており、他方の面に別のハードコート層（Ｄ）が直接配置されている、本発明の光透過性導電性フィルムを示す断面図である。
【図９】光透過性支持層（Ａ）の両面にハードコート層（Ｄ）、アンダーコート層（Ｃ）及び光透過性導電層（Ｂ）がこの順で互いに隣接して配置されている、本発明の光透過性導電性フィルムを示す断面図である。
【発明を実施するための形態】
【００１１】
１．  光透過性導電性フィルム
本発明の光透過性導電性フィルムは、
（Ａ）高分子樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定における高分子樹脂由来の２θ＝２６°付近のピーク強度であり、かつ
Ｉｂαは、入射角αの薄膜法ＸＲＤ測定における酸化インジウム由来の（２２２）面のピーク強度である。）
である。
【００１２】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１３】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上層」又は「上方に位置する」等といい、光透過性支持層（Ａ）からの距離が小さい他方の層を「下層」又は「下方に位置する」等ということがある。
【００１４】
図１に、本発明の光透過性導電性フィルムの一態様を示す。この態様では、光透過性支持層（Ａ）の片面に光透過性導電層（Ｂ）が互いに隣接して配置されている。このような光透過性導電性フィルムのことを、「片面光透過性導電性フィルム」ということがある。
【００１５】
図２に、本発明の光透過性導電性フィルムの別の態様を示す。この態様では、光透過性支持層（Ａ）の両面に光透過性導電層（Ｂ）が互いに隣接して配置されている。このような光透過性導電性フィルムのことを、「両面光透過性導電性フィルム」ということがある。
【００１６】
１．１  光透過性支持層（Ａ）
本発明において光透過性支持層とは、光透過性導電層を含有する光透過性導電性フィルムにおいて、光透過性導電層を含有する層を支持する役割を果たすものをいう。光透過性支持層（Ａ）としては、特に限定されないが、例えば、タッチパネル用光透過性導電性フィルムにおいて、光透過性支持層として通常用いられるものを用いることができる。
【００１７】
光透過性支持層（Ａ）は、高分子樹脂を含有する。高分子樹脂としては、特に限定されないが、例えば、ポリエステル及びポリカーボネート（ＰＣ）等が挙げられる。高分子樹脂としては、好ましくは、ポリエチレンテレフタレート（ＰＥＴ）、ポリエチレンナフタレート（ＰＥＮ）及びＰＣ等が挙げられる。高分子樹脂としては、特にＰＥＴ及びＰＣが好ましい。光透過性支持層（Ａ）は、二種以上の高分子樹脂を含有していてもよい。
【００１８】
光透過性支持層（Ａ）は、さらにその他の成分を含有していてもよい。光透過性支持層（Ａ）は、一種以上の高分子樹脂に加えて、さらに二種以上のその他の成分を含有していてもよい。
【００１９】
光透過性支持層（Ａ）の厚さは、特に限定されないが、２０〜２００μｍであれば好ましく、２５〜２００μｍであればより好ましく、３０〜１９０μｍであればより好ましく、５０〜１５０μｍであればさらに好ましい。光透過性支持層の厚さは厚さ測定機（株式会社ニコン社製ＤＩＧＩＭＩＣＲＯ  ＭＦ５０１＋ＭＦＣ‐１０１、又はその同等品）を用いて計測する。
【００２０】
１．２  光透過性導電層（Ｂ）
光透過性導電層（Ｂ）は、酸化インジウムを含有し、ドーパントとしてスズ酸化物及び／又は亜鉛酸化物等を含んでいてもよい。光透過性導電層（Ｂ）としては、酸化インジウムスズ（ｔｉｎ−ｄｏｐｅｄ  ｉｎｄｉｕｍ  ｏｘｉｄｅ（ＩＴＯ））が好ましい。
【００２１】
光透過性導電層（Ｂ）の素材は、特に限定されないが、例えば、酸化インジウム、酸化亜鉛、酸化錫及び酸化チタン等が挙げられる。光透過性導電層（Ｂ）としては、透明性と導電性を両立する点で酸化インジウムにドーパントをドープしたものを含む光透過性導電層が好ましい。光透過性導電層（Ｂ）は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００２２】
光透過性導電層（Ｂ）の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層（Ｂ）の素材として用いてもよい。左記において他のドーパントとしては、特に限定されないが、例えばセレン等が挙げられる。
【００２３】
光透過性導電層（Ｂ）は、上記の各種素材のうちいずれか単独からなるものであってもよいし、複数種からなるものであってもあってもよい。
【００２４】
光透過性導電層（Ｂ）は、特に限定されないが、結晶体若しくは非晶質体、又はそれらの混合体であってもよい。
【００２５】
光透過性導電層（Ｂ）は、光透過性支持層（Ａ）の少なくとも一方の面に、直接又は一以上の他の層を介して配置されている。
【００２６】
光透過性導電層（Ｂ）は、加熱処理により結晶化されている。結晶化の程度が進むにつれ、関数ｆ（α）の値を増加させることができる。言い換えれば、加熱処理前にあらかじめ関数ｆ（α）の平均値を求めておき、必要に応じて加熱処理を行うことで結晶化の程度を調整することにより関数ｆ（α）の値を調整できる。
【００２７】
光透過性導電層（Ｂ）は、好ましくは、薄膜法ＸＲＤ測定において、（２２２）面のピークが他のピークに比べて最も強い。
【００２８】
光透過性導電層（Ｂ）の厚さは、１５〜３０ｎｍ、好ましくは１６〜２８ｎｍ、より好ましくは１７〜２５ｎｍである。
【００２９】
光透過性導電層（Ｂ）の厚さは、次のようにして測定する。透過型電子顕微鏡観察により測定する。具体的には、ミクロトーム又はフォーカスイオンビームなどを用いて光透過性導電性フィルムをフィルム面に対して垂直方向に薄く切断して、その断面を観察する。
【００３０】
光透過性導電層（Ｂ）を形成する方法は、湿式及び乾式のいずれであってもよい。
【００３１】
光透過性導電層（Ｂ）を形成する方法としては、特に限定されないが、例えば、イオンプレーティング法、スパッタリング法、真空蒸着法、ＣＶＤ法、及びパルスレーザーデポジション法等が挙げられる。光透過性導電層（Ｂ）を形成する方法としては、スパッタリング法が好ましい。
【００３２】
薄膜法による入射角αのＸＲＤ測定において、高分子樹脂の回折強度と酸化インジウムの回折強度が所定の関係を示す本発明の光透過性導電性フィルムを得るためには、特に限定されないが、スパッタリング法により光透過性導電層（Ｂ）を形成する場合は、例えば酸素分圧、下地となる層の平均表面粗さ（Ｒａ）、水導入の分圧、成膜温度及び光透過性導電層（Ｂ）の厚さのバランスを適宜調整すればよい。
【００３３】
１．３  関数ｆ（α）
本発明の光透過性導電性フィルムは、関数ｆ（α）の平均値が０．０８〜５．００であることを特徴とする。
【００３４】
関数ｆ（α）は、
（Ｉｂα−Ｉｂα−０．０２５°）／（Ｉａα−Ｉａα−０．０２５°）
で表される。
【００３５】
ただし、
Ｉａαは、入射角αの薄膜法ＸＲＤ測定における高分子樹脂由来の２θ＝２６°付近のピーク強度であり、かつ
Ｉｂαは、入射角αの薄膜法ＸＲＤ測定における酸化インジウム由来の（２２２）面のピーク強度である。
【００３６】
Ｉａα−０．０２５°は、入射角αより０．０２５°小さいX線入射角の薄膜法ＸＲＤ測定における高分子樹脂由来の２θ＝２６°付近のピーク強度であり、かつ
Ｉｂα−０．０２５°は、入射角αより０．０２５°小さいX線入射角の薄膜法ＸＲＤ測定における酸化インジウム由来の（２２２）面のピーク強度である。
【００３７】
すなわち、関数ｆ（α）は、以下のようにして得られる。０．０２５°差の二つのＸ線入射角で測定した二つのＸ線回折パターンから、二つの高分子樹脂由来の回折強度及び二つの酸化インジウム由来の回折強度を得る。高分子樹脂由来の回折強度を横軸、かつ酸化インジウム由来の回折強度を縦軸として、０．０２５°差の二つのＸ線入射角でそれぞれ測定した高分子樹脂由来の回折強度及び酸化インジウム由来の回折強度から定まる二つの座標をそれぞれプロットする。関数ｆ（α）は、当該二点を結んだ直線の傾きである（図３）。
【００３８】
ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たすものである。
α≦０．６００°                        ・・・・（Ｉ）
ｆ（α）≧０．７×ｆ（α−０．０２５°）・・・・（ＩＩ）
ようするに、関数ｆ（α）の平均値とは、αが、αｍｉｎ＋１×０．０２５°、αｍｉｎ＋２×０．０２５°、αｍｉｎ＋３×０．０２５°、・・・のときにそれぞれｆ（α）が取りうる各数値の平均値である。
【００３９】
なお、αの最小値は、０．１００°以上の範囲内において、薄膜法ＸＲＤ測定において（２２２）面のピークが確認できる最小の入射角αｍｉｎに１×０．０２５°を加えたものである。
【００４０】
本発明において、「（２２２）面のピークが確認できる」とは、一般的な方法で確認できることを意味し、すなわち、バックグラウンド処理によりバックグラウンドを差し引いた際にピークが確認できることを示している。例えば、２θが２８°から３４°の回折パターンにおいて、２８°〜２９°及び３２°〜３４°のプロファイルをベースとしてバックグラウンド処理をした際に（２２２）面に由来する回折強度が、バックグラウンドより強いこと等が該当する。上記範囲において、他の物質からの回折が現れる場合はその回折を避けるようにベースとなる範囲を適宜変更し、バックグラウンド処理すればよい。「（２２２）面のピークが確認できる」とは、より具体的には、上記において、回折パターンにおける前後の回折パターンの傾向と比較して、（２２２）面の回折強度が強いことを示している。上記において、例えば、前後２．０°の回折パターンの傾向との比較を行ってもよい。上記において、好ましくは前後１．５°の回折パターンの傾向との比較を行い、より好ましくは前後１°の回折パターンの傾向との比較を行う。
【００４１】
また、αの最大値は、ｆ（α）≧０．７×ｆ（α−０．０２５°）を満たす最大値、及び０．６００°のいずれか小さい値である。ただし、両者が同一である場合はその値をαの最大値とする。この範囲内にあるそれぞれの入射角で測定したそれぞれのＸ線回折パターンから得られた高分子樹脂由来の回折強度及び酸化インジウム由来の回折強度から定まるそれぞれの座標を、高分子樹脂由来の回折強度を横軸、かつ酸化インジウム由来の回折強度を縦軸としてプロットしたそれぞれの点は、線型性をほぼ保っている（図３）。
【００４２】
なお、図４は、点線枠で囲まれている点同士が上記式（Ｉ）及び（ＩＩ）を満しており、左から４番目にプロットされた点が左から３番目にプロットした点に対してｆ（α）≧０．７×ｆ（α−０．０２５°）の関係を満たしていない場合の一例である。
【００４３】
なお、上記において全ての計算においては、小数点以下３桁まで計算を行い、小数点以下３桁を四捨五入するものとする。
【００４４】
Ｘ線回折は株式会社リガク製  薄膜評価用資料水平型Ｘ線回折装置  ＳｍａｒｔＬａｂ、またはその同等品を用いて薄膜法にて測定する。平行ビーム光学配置を用い、光源にはＣｕＫα線（波長：１．５４１８Å）を４０ｋＶ、３０ｍＡのパワーで用いる。入射側スリット系はソーラスリット５．０°、高さ制御スリット１０ｍｍ、入射スリット０．１ｍｍを用い、受光側スリットにはパラレルスリットアナライザー（ＰＳＡ）０．１１４ｄｅｇ．を用いる。検出器はシンチレーションカウンターを用いる。試料ステージは多孔質吸着試料ホルダを用いて、試料に凹凸が生じない程度に試料を吸着固定する。カールが強く吸着固定できない場合は、試料の端を粘着テープ等で補助的に固定し、吸着固定する。ステップ間隔及び測定スピードはＸ線回折パターンを認識できる程度に適宜調整する。一例としては、ステップ間隔及び測定スピードはステップ間隔０．０２°、測定スピード１．５°／ｍｉｎが好ましい。測定範囲は２０°〜３５°で測定する。
【００４５】
測定はＸ線の入射角０．１〜０．６°の範囲で低角側から順に０．０２５°単位で変更させてそれぞれ測定する。なお、試料の固定状態により回折線の強度が異なるため、一連の測定が終了するまで試料は試料台に固定したままとする。得られたＸ線回折パターンについて単色化する必要はなく、各ピーク強度はバックグラウンドを差し引いた値を用いてもよい。試料は送風乾燥器等で大気雰囲気中１５０℃で１時間加熱処理したものを用いる。
【００４６】
本発明において、各層の厚みは透過型電子顕微鏡観察により求める。具体的には、ミクロトーム又はフォーカスイオンビームなどを用いて光透過性導電性フィルムをフィルム面に対して垂直方向に薄く切断し、その断面を観察する。
【００４７】
１．４  アンダーコート層（Ｃ）
本発明の光透過性導電性フィルムは、さらに、アンダーコート層（Ｃ）を含有し、かつ少なくとも一方の光透過性導電層（Ｂ）が少なくともアンダーコート層（Ｃ）を介して光透過性支持層（Ａ）の面に配置されていてもよい。
【００４８】
光透過性導電層（Ｂ）は、アンダーコート層（Ｃ）に隣接して配置されていてもよい。
【００４９】
図５に、本発明の片面光透過性導電性フィルムの一態様を示す。この態様では、光透過性支持層（Ａ）の一方の面に、アンダーコート層（Ｃ）及び光透過性導電層（Ｂ）がこの順で互いに隣接して配置されている。
【００５０】
図６に、本発明の両面光透過性導電性フィルムの一態様を示す。この態様では、光透過性支持層（Ａ）の両方の面に、アンダーコート層（Ｃ）及び光透過性導電層（Ｂ）がこの順で互いに隣接して配置されている。
【００５１】
アンダーコート層（Ｃ）の素材は、特に限定されないが、例えば、誘電性を有するものであってもよい。アンダーコート層（Ｃ）の素材としては、特に限定されないが、例えば、酸化ケイ素、窒化ケイ素、酸窒化ケイ素、炭化ケイ素、シリコンアルコキシド、アルキルシロキサンの及びその縮合物、ポリシロキサン、シルセスキオキサン、ポリシラザン、酸化二オブ（Ｖ）等が挙げられる。アンダーコート層（Ｃ）は、これらのうちいずれか単独からなるものであってもよいし、複数種からなるものであってもあってもよい。
【００５２】
アンダーコート層（Ｃ）としては、ＳｉＯｘ（ｘ＝１．０〜２．０）を含む層が好ましい。アンダーコート層（Ｃ）は、ＳｉＯｘ（ｘ＝１．０〜２．０）からなる層であってもよい。
【００５３】
アンダーコート層（Ｃ）は、一層が配置されていてもよい。あるいは二層以上が互いに隣接して、または他の層を介して互いに離間して配置されていてもよい。アンダーコート層（Ｃ）が二層以上互いに隣接して配置されているのが好ましい。例えば三層が互いに隣接して配置されている場合、中間にＳｉＯ２からなるアンダーコート層（ｄ−２）、それを挟むようにしていずれもＳｉＯｘ（ｘ＝１．０〜２．０）からなるアンダーコート層（ｄ−１）及び（ｄ−３）を配置させるのが好ましい。
【００５４】
アンダーコート層（Ｃ）の一層あたりの厚さとしては、特に限定されないが、例えば５〜５０ｎｍ等が挙げられる。二層以上が互いに隣接して配置されている場合は互いに隣接している全てのアンダーコート層（Ｃ）の合計厚さが上記範囲内であればよい。
【００５５】
アンダーコート層（Ｃ）の厚さは、次のようにして測定する。透過型電子顕微鏡観察により求める。具体的には、ミクロトーム又はフォーカスイオンビームなどを用いて光透過性導電性フィルムをフィルム面に対して垂直に薄く切断して、その断面を観察する。
また、アンダーコート層（Ｃ）にはアンダーコート層の下側の層と上側の層との密着性を付与するため等、単位面積あたりの付着量が少なく、透過型電子顕微鏡観察によっては層になっていることが確認できないものも含まれる。このような場合には、アンダーコート層（Ｃ）の厚さは、蛍光Ｘ線分析（ＸＲＦ）装置を用いてアンダーコート層を構成する物質に基づく強度を測定し、あらかじめ作成した検量線に基づいて付着量を算出し、バルクの密度を用いて求める。
【００５６】
アンダーコート層（Ｃ）の屈折率は、本発明の光透過性導電性フィルムがタッチパネル用光透過性導電性フィルムとして使用できる限り特に限定されないが、例えば、１．４〜１．５が好ましい。
【００５７】
アンダーコート層（Ｃ）を配置する方法は、湿式及び乾式のいずれでもよく、特に限定されないが、湿式としては例えば、ゾル−ゲル法、微粒子分散液、コロイド溶液を塗布する方法等が挙げられる。
【００５８】
アンダーコート層（Ｃ）を配置する方法として、乾式としては、例えば、スパッタリング法、イオンプレーティング法、真空蒸着法、化学気相堆積法及びパルスレーザーデポジション法により隣接する層上に積層する方法等が挙げられる。
【００５９】
１．５  ハードコート層（Ｄ）
本発明の光透過性導電性フィルムは、さらに、ハードコート層（Ｄ）を含有していてもよい。
【００６０】
本発明の光透過性導電性フィルムがハードコート層（Ｄ）を含有している場合、少なくとも一方の光透過性導電層（Ｂ）が少なくともハードコート層（Ｄ）を介して光透過性支持層（Ａ）の面に配置されている。
【００６１】
図７に、ハードコート層（Ｄ）を含有する本発明の片面光透過性導電性フィルムの一態様を示す。この態様では、光透過性支持層（Ａ）の一方の面にハードコート層（Ｄ）、アンダーコート層（Ｃ）及び光透過性導電層（Ｂ）がこの順で互いに隣接して配置されている。
【００６２】
図８に、ハードコート層（Ｄ）を含有する本発明の片面光透過性導電性フィルムの別の態様を示す。この態様では、光透過性支持層（Ａ）の一方の面にハードコート層（Ｄ）、アンダーコート層（Ｃ）及び光透過性導電層（Ｂ）がこの順で互いに隣接して配置されており、光透過性支持層（Ａ）の他方の面に別のハードコート層（Ｄ）が直接配置されている。
【００６３】
図９に、ハードコート層（Ｄ）を含有する本発明の両面光透過性導電性フィルムの一態様を示す。この態様では、光透過性支持層（Ａ）の両方の面にハードコート層（Ｄ）、アンダーコート層（Ｃ）及び光透過性導電層（Ｂ）がこの順で互いに隣接して配置されている。
【００６４】
ハードコート層（Ｄ）としては、特に限定されないが、例えば、タッチパネル用光透過性導電性フィルムにおいてハードコート層として通常用いられるものを用いることができる。
【００６５】
ハードコート層（Ｄ）の素材は、特に限定されないが、例えば、アクリル系樹脂、シリコーン系樹脂、ウレタン系樹脂、メラミン系樹脂及びアルキド系樹脂等が挙げられる。また、ハードコート層は例示した前記素材に加えて、シリコン、二オブ又はジルコニア等を含むフィラーを含有していてもよい。
【００６６】
ハードコート層（Ｄ）の一層あたりの厚さは、特に限定されないが、例えば０．１〜３μｍ、０．２〜２μｍ、及び０．３〜１μｍ等が挙げられる。二層以上が互いに隣接して配置されている場合は互いに隣接している全てのハードコート層（Ｄ）の合計厚さが上記範囲内であればよい。左記の例示列挙においては後出のものが前出のものよりも好ましい。ハードコート層（Ｄ）の厚さは、次のようにして測定する。透過型電子顕微鏡観察により求める。具体的には、ミクロトーム又はフォーカスイオンビームなどを用いて光透過性導電性フィルムをフィルム面に対して垂直に薄く切断して、その断面を観察する。
【００６７】
ハードコート層（Ｄ）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００６８】
本発明の光透過性導電性フィルムは、ハードコート層（Ｄ）を含有しないか、あるいは含有したとしてもその厚さが０．３〜１μｍ程度であることが好ましい。
【００６９】
１．６  その他の層（Ｅ）
本発明の光透過性導電性フィルムは、光透過性支持層（Ａ）の少なくとも一方の面に、光透過性導電層（Ｂ）に加えて、アンダーコート層（Ｃ）、ハードコート層（Ｄ）及びそれらと異なる少なくとも１種のその他の層（Ｅ）からなる群より選択される少なくとも１種の層がさらに配置されていてもよい。
【００７０】
その他の層（Ｅ）としては、特に限定されないが、例えば、接着層等が挙げられる。
【００７１】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。接着層は、これらのうちいずれか単独からなるものであってもよいし、複数種からなるものであってもあってもよい。
【００７２】
また、光透過性導電層上に銅、ニッケル、銀又はクロム等を含有する無機物層を形成してもよい。この際、前記無機物層の存在によりＸＲＤ測定ができなくなる場合があるが、この場合には、硫酸塩、塩化物、アンモニウム塩又は水酸化物等を含有する酸水溶液又はアルカリ水溶液により無機物層を除去し、適宜洗浄した後にＸＲＤ測定を行ってもよい。
【００７３】
１．７  本発明の光透過性導電性フィルムの用途
本発明の光透過性導電性フィルムは、エッチング性に優れ、このため光透過性導電層（Ｂ）のパターニングが容易である。
【００７４】
したがって、本発明の光透過性導電性フィルムは、光透過性導電層（Ｂ）をパターニングした上で使用する用途に適している。
【００７５】
パターニングの方法は、特に限定されないが、例えば次のようにして行う。まず、レジスト（エッチング液から層を保護するための保護膜）を、光透過性導電層上の、残したい領域に塗布する。塗布の手段はレジストの種類にもよるがスクリーン印刷によって行ってもよいし、フォトレジストを用いる場合であれば、次のようにして行う。光透過性導電層上の、残したい領域にスピンコーター又はスリットコーター等を用いてフォトレジストを塗布し、光又は電子線を部分的に照射してフォトレジストの溶解性をその部分においてのみ変化させ、その後に溶解性が相対的に低くなっている部分を除去する（これを現像という）。このようにしてレジストが光透過性導電層上の、残したい領域においてのみ存在している状態とする。引き続いて、エッチング液を光透過性導電層に作用させ、光透過性導電層のうちレジストで保護されていない領域を選択的に溶解し、この溶解物を最終的に除去することにより、パターンを形成する。
【００７６】
パターニングにより形成されるパターンの形状は、特に限定されないが、通常、縞状又はダイヤモンド状である。縞状にパターニングされた光透過性導電性フィルムを縞方向が直交するように二枚重ね合わせることにより、格子状のパターンを形成できる。
【００７７】
光透過性導電層（Ｂ）をパターニングした上で使用する用途としては、特に限定されないが、例えばタッチパネル、電子ペーパー及び太陽電池等が挙げられる。タッチパネルについて詳細は、２で説明する通りである。
【００７８】
２．本発明のタッチパネル
本発明のタッチパネルは、本発明の光透過性導電性フィルムを含み、さらに必要に応じてその他の部材を含んでなる。
【００７９】
本発明のタッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明のタッチパネルは、特に限定されないが、例えば、上記（１）〜（５）、及び必要に応じてその他の部材を通常の方法に従って組み合わせることにより製造することができる。
【００８０】
３．  本発明の光透過性導電性フィルムの製造方法
本発明の光透過性導電性フィルムの製造方法は、光透過性支持層（Ａ）の少なくとも一方の面に、光透過性導電層（Ｂ）を配置する工程をそれぞれ含む。
【００８１】
本発明の光透過性導電性フィルムの製造方法は、光透過性支持層（Ａ）の少なくとも一方の面に、光透過性導電層（Ｂ）に加えて、アンダーコート層（Ｃ）、ハードコート層（Ｄ）及びそれらと異なる少なくとも１種のその他の層（Ｅ）からなる群より選択される少なくとも１種の層をそれぞれ配置する工程をそれぞれ含んでいてもよい。
【００８２】
上記において、それぞれの層を配置する工程は、それぞれの層について説明した通りである。それぞれの層を配置する順番については、特に限定されない。例えば、光透過性支持層（Ａ）の少なくとも一方の面に光透過性支持層（Ａ）側から順次配置させてもよい。
あるいは、例えば、最初に光透過性支持層（Ａ）ではない層（例えば、光透過性導電層（Ｂ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００８３】
以下に実施例を掲げて本発明をさらに詳しく説明するが、本発明はこれら実施例のみに限定されるものではない。【００８４】
実施例１
厚さ１２５μｍのＰＥＴ樹脂基材上にＳｉＯ２層を２０ｎｍ形成し、さらに、酸化インジウムスズを１６ｎｍ成膜した。具体的にはターゲット材として、酸化インジウム：９５重量％及び酸化スズ：５重量％からなる焼結体材料を用いて、ＤＣマグネトロンスパッタリング法により、ＳｉＯ２層を形成し、その上に光透過性導電層を形成した。大気中で加熱処理し、最終的に本発明の光透過性導電性フィルムを得た。【００８５】
光透過性導電層は以下のように形成した。チャンバー内を３.０×１０−４Ｐａ以下となるまで真空排気した後に、かかるチャンバー内に酸素分圧が４.５×１０−3Ｐａになるよう酸素ガスとアルゴンガスを導入し、チャンバー内圧力を０．２〜０．３Ｐａとして、成膜温度は５０℃としてスパッタリング処理した。【００８６】
その後、大気中、１５０℃で６０分加熱処理したものをＸＲＤにて評価した。関数ｆ（α）の平均値は１．０７であった。また、下地層の表面粗さ（Ｒａ）は１．４ｎｍであった。【００８７】
なお、全ての実施例及び比較例において、薄膜法によるＸＲＤ測定および下地層の表面粗さ（Ｒａ）は、次のようにして行った。Ｘ線回折は株式会社リガク製  薄膜評価用資料水平型Ｘ線回折装置  ＳｍａｒｔＬａｂを用いて薄膜法にて測定した。平行ビーム光学配置を用い、光源にはＣｕＫα線（波長：１．５４１８Å）を４０ｋＶ、３０ｍＡのパワーで用いる。入射側スリット系はソーラスリット５．０°、高さ制御スリット１０ｍｍ、入射スリット０．１ｍｍを用い、受光側スリットにはパラレルスリットアナライザー（ＰＳＡ）０．１１４ｄｅｇ．を用いた。検出器はシンチレーションカウンターを用いた。試料ステージは多孔質吸着試料ホルダを用いて、試料に凹凸が生じない程度に試料を吸着固定した。ステップ間隔及び測定スピードはステップ間隔０．０２°、測定スピード1．5°／ｍｉｎとし、測定範囲は２０°〜３５°で測定した。【００８８】
ＸＲＤ測定はX線の入射角０．１〜０．６°の範囲で低角側から順に０．０２５°単位で変更させてそれぞれ測定した。なお、試料の固定状態により回折線の強度が異なるため、一連の測定が終了するまで試料は試料台に固定したままとした。また、得られたＸ線回折パターンは単色化していない。【００８９】
Ｘ線回折パターンより入射角αにおけるＰＥＴ樹脂由来の２θ＝２６°付近のピーク強度と酸化インジウムスズ由来の（２２２）面のピーク強度を求め、本発明の関数ｆ（α）の平均値を求めた。【００９０】
下地層の表面粗さ（Ｒａ）は光透過性導電層を成膜していない試料を用意し、原子間力顕微鏡（株式会社島津製作所、ＳＰＭ−９７００）を用いて、所定のコンタクトモードで１μｍ平方の測定面を探針（ＯＬＹＭＰＵＳ社製  ＯＭＣＬ−ＴＲ８００−ＰＳＡ−１  バネ定数０．１５ Ｎ／ｍ）で走査して得られる、平均線からの絶対偏差を平均した値である。【００９１】
実施例２
厚さ１２５μｍのＰＥＴ樹脂基材上にＳｉＯ２層を２０ｎｍ形成し、酸化インジウムスズを２２ｎｍ成膜した。それ以外は、実施例１と同様とし、本発明の光透過性導電性フィルムを得た。ＸＲＤによる評価の結果、関数ｆ（α）の平均値は２．８６であった。【００９２】
実施例３
厚さ１２５μｍのＰＥＴ樹脂基材上にＳｉＯ２層を２０ｎｍ形成し、酸化インジウムスズを２８ｎｍ成膜した。それ以外は、実施例１と同様とし、本発明の光透過性導電性フィルムを得た。ＸＲＤによる評価の結果、関数ｆ（α）の平均値は４．１５であった。【００９３】
比較例１
厚さ１２５μｍのＰＥＴ樹脂基材上にＳｉＯ２層を２０ｎｍ形成し、酸化インジウムスズを３４ｎｍ成膜した。それ以外は、実施例１と同様とし、本発明の光透過性導電性フィルムを得た。ＸＲＤによる評価の結果、関数ｆ（α）の平均値は５．２６であった。【００９４】
実施例４
厚さ１２５μｍのＰＥＴ樹脂基材上にＳｉＯ２層を１０ｎｍ形成し、さらに、酸化インジウムスズを２２ｎｍ成膜した。具体的にはターゲット剤として、酸化インジウム：９５重量％及び酸化スズ：５重量%からなる焼結体材料を用いて、ＤＣマグネトロンスパッタリング法により、ＳｉＯ２層を形成し、その上に光透過性導電層を形成した。大気中で加熱処理し、最終的に本発明の光透過性導電性フィルムを得た。【００９５】
光透過性導電層は以下のように形成した。チャンバー内を３.０×１０−４Ｐａ以下となるまで真空排気した後に、かかるチャンバー内に酸素分圧が４.５×１０−3Ｐａ及び水分圧が２．０×１０−4Ｐａになるよう酸素ガス、水及びアルゴンガスを導入し、チャンバー内圧力を０．２〜０．３Ｐａとして、成膜温度は５０℃としてスパッタリング処理した。その後、大気中、１５０℃で６０分加熱処理したものをＸＲＤにて評価した。関数ｆ（α）の平均値は１．５４であった。また、下地層のＲａは１．４ｎｍであった。【００９６】
実施例５
光透過性導電層は以下のように形成した。チャンバー内を３.０×１０−４Ｐａ以下となるまで真空排気した後に、かかるチャンバー内に酸素分圧が４.５×１０−3Ｐａ及び水分圧が３．０×１０−3Ｐａになるよう酸素ガス、水及びアルゴンガスを導入し、チャンバー内圧力を０．２〜０．３Ｐａとして、成膜温度は５０℃としてスパッタリング処理した。それ以外は、実施例４と同様とし、本発明の光透過性導電性フィルムを得た。ＸＲＤによる評価の結果、関数ｆ（α）の平均値は０．２５であった。【００９７】
実施例６
光透過性導電層の成膜温度を８０℃とした。それ以外は実施例５と同様の製法により、本発明の光透過性導電性フィルムを得た。ＸＲＤによる評価の結果、関数ｆ（α）の平均値は０．８７であった。【００９８】
実施例７
光透過性導電層の成膜の際、基材の加熱は行わなかった。それ以外は実施例５と同様の製法により、本発明の光透過性導電性フィルムを得た。ＸＲＤによる評価の結果、関数ｆ（α）の平均値は０．１５であった。【００９９】
比較例２
光透過性導電層は以下のように形成した。チャンバー内を３.０×１０−４Ｐａ以下となるまで真空排気した後に、かかるチャンバー内に酸素分圧が４.５×１０−3Ｐａ及び水分圧が２．０×１０−2Ｐａになるよう酸素ガス、水及びアルゴンガスを導入し、チャンバー内圧力を０．２〜０．３Ｐａとして、成膜温度は５０℃としてスパッタリング処理した。それ以外は実施例４と同様の製法により、本発明の光透過性導電性フィルムを得た。
ＸＲＤによる評価の結果、酸化インジウムに由来する（２２２）面の回折が認められなかった。【０１００】
実施例８
厚さ１００μｍのＰＥＴ樹脂基材上にＳｉＯ２層を２０ｎｍ形成し、さらに、酸化インジウムスズを２２ｎｍ成膜した。具体的にはターゲット剤として、酸化インジウム：９５重量％及び酸化スズ：５重量%からなる焼結体材料を用いて、ＤＣマグネトロンスパッタリング法により、ＳｉＯ２層を形成し、その上に光透過性導電層を形成した。大気中で加熱処理し、最終的に本発明の光透過性導電性フィルムを得た。【０１０１】
このとき、ＳｉＯ２成膜時のスパッタ電力を調整し、下地層の表面粗さ（Ｒａ）を０．７ｎｍとした。それ以外は、実施例２と同様とし、本発明の光透過性導電性フィルムを得た。ＸＲＤによる評価の結果、関数ｆ（α）の平均値は１．６３であった。【０１０２】
実施例９
ＳｉＯ２成膜時のスパッタ電力を調整し、下地層の表面粗さ（Ｒａ）を２．５ｎｍとした。それ以外は、実施例２と同様とし、本発明の光透過性導電性フィルムを得た。ＸＲＤによる評価の結果、関数ｆ（α）の平均値は３．６５であった。【０１０３】
実施例１０
ＳｉＯ２成膜時のスパッタ電力を調整し、下地層の表面粗さ（Ｒａ）を３．６ｎｍとした。また、光透過性導電層の成膜の際、基材の加熱は行わなかった。それ以外は、実施例２と同様とし、本発明の光透過性導電性フィルムを得た。ＸＲＤによる評価の結果、関数ｆ（α）の平均値は３．７８であった。【０１０４】
実施例１１
ＳｉＯ２成膜時のスパッタ電力を調整し、下地層の表面粗さ（Ｒａ）を３．６ｎｍとした。それ以外は、実施例２と同様とし、本発明の光透過性導電性フィルムを得た。ＸＲＤによる評価の結果、関数ｆ（α）の平均値は４．５５であった。【０１０５】
実施例１２
ＳｉＯ２成膜時のスパッタ電力を調整し、下地層の表面粗さ（Ｒａ）を４．２ｎｍとした。また、ターゲット材として、酸化インジウム：９１重量％及び酸化スズ：９重量%からなる焼結体材料を用いた。それ以外は、実施例１０と同様とし、本発明の光透過性導電性フィルムを得た。ＸＲＤによる評価の結果、関数ｆ（α）の平均値は４．７７であった。【０１０６】
比較例３
ＳｉＯ２成膜時のスパッタ電力を調整し、下地層の表面粗さ（Ｒａ）を４．２ｎｍとした。それ以外は、実施例２と同様とし、本発明の光透過性導電性フィルムを得た。ＸＲＤによる評価の結果、関数ｆ（α）の平均値は８．４６であった。【０１０７】
実施例１３
光透過性導電層の成膜時にチャンバー内の酸素分圧が３．２×１０−3Ｐａになるよう酸素ガスとアルゴンガスを導入した。それ以外は、実施例２と同様とし、本発明の光透過性導電性フィルムを得た。ＸＲＤによる評価の結果、関数ｆ（α）の平均値は１．３９であった。【０１０８】
実施例１４
光透過性導電層の成膜時にチャンバー内の酸素分圧が５．４×１０−3Ｐａになるよう酸素ガスとアルゴンガスを導入した。それ以外は、実施例２と同様とし、本発明の光透過性導電性フィルムを得た。ＸＲＤによる評価の結果、関数ｆ（α）の平均値は３．８２であった。【０１０９】
実施例１５
ターゲット材として、酸化インジウム：９２重量％及び酸化スズ：８重量%からなる焼結体材料を用いた。それ以外は、実施例２と同様とし、本発明の光透過性導電性フィルムを得た。ＸＲＤによる評価の結果、関数ｆ（α）の平均値は２．３８であった。【０１１０】
実施例１６
光透過性導電層は以下のように形成した。チャンバー内を３.０×１０−４Ｐａ以下となるまで真空排気した後に、かかるチャンバー内に酸素分圧が４.５×１０−3Ｐａ及び水分圧が１．０×１０−４Ｐａになるよう酸素ガス、水及びアルゴンガスを導入し、チャンバー内圧力を０．２〜０．３Ｐａとして、成膜温度は５０℃としてスパッタリング処理した。それ以外は、実施例４と同様とし、本発明の光透過性導電性フィルムを得た。ＸＲＤによる評価の結果、関数ｆ（α）の平均値は１．８６であった。【０１１１】
実施例１７
水分圧を７．０×１０−４Ｐａとした他は実施例１６と同様とし、本発明の光透過性導電性フィルムを得た。ＸＲＤによる評価の結果、関数ｆ（α）の平均値は１．０２であった。【０１１２】
実施例１８
ＳｉＯ２成膜時のスパッタ電力を調整し、下地層の表面粗さ（Ｒａ）を０．３ｎｍとした他は実施例２と同様とし、本発明の光透過性導電性フィルムを得た。ＸＲＤによる評価の結果、関数ｆ（α）の平均値は１．４０であった。【０１１３】
実施例１９
ＳｉＯ２成膜時のスパッタ電力を調整し、下地層の表面粗さ（Ｒａ）を０．５ｎｍとした他は実施例２と同様とし、本発明の光透過性導電性フィルムを得た。ＸＲＤによる評価の結果、関数ｆ（α）の平均値は１．４６であった。【０１１４】
実施例２０
ＳｉＯ２成膜時のスパッタ電力を調整し、下地層の表面粗さ（Ｒａ）を２．５ｎｍとし、さらにＰＥＴ樹脂基材上にＳｉＯ２を２０ｎｍ形成した他は実施例１６と同様とし、本発明の光透過性導電性フィルムを得た。ＸＲＤによる評価の結果、関数ｆ（α）の平均値は３．６５であった。【０１１５】
実施例２１
酸素分圧を４．０×１０−３Ｐａとした他は実施例２と同様とし、本発明の光透過性導電性フィルムを得た。ＸＲＤによる評価の結果、関数ｆ（α）の平均値は２．３３であった。【０１１６】
実施例２２
酸素分圧を４．９×１０−３Ｐａとした他は実施例２と同様とし、本発明の光透過性導電性フィルムを得た。ＸＲＤによる評価の結果、関数ｆ（α）の平均値は２．９８であった。【０１１７】
比較例４
光透過性導電層の成膜時にチャンバー内の酸素分圧が６．６×１０−3Ｐａになるよう酸素ガスとアルゴンガスを導入した。それ以外は、実施例２と同様とし、本発明の光透過性導電性フィルムを得た。ＸＲＤによる評価の結果、関数ｆ（α）の平均値は６．１６であった。【０１１８】
比較例５
厚さ１２５μｍのＰＥＴ樹脂基材上にＳｉＯ２層を２０ｎｍ形成し、酸化インジウムスズを１０ｎｍ成膜した。それ以外は、実施例１と同様とし、本発明の光透過性導電性フィルムを得た。ＸＲＤによる評価の結果、酸化インジウムに由来する（２２２）面の回折が認められなかった。【０１１９】
エッチング特性の評価は、次のようにして行った。光透過性導電性フィルムを２０％塩酸に浸漬し、表面抵抗が計測不能になるまでの時間を求めた。光透過性導電性フィルムは１０秒〜９０秒までの１０秒間隔で浸漬時間を設定し、表面抵抗が計測不能になった時間をエッチング処理完了時間とした。【０１２０】
エッチング処理完了時間が４０秒、５０秒のときを「◎」、３０秒、６０秒、７０秒のときを「○」、２０秒、８０秒のときを「△」、１０秒、９０秒およびそれ以上を「×」として評価した。【０１２１】
全ての実施例及び比較例それぞれについて、関数ｆ（α）の平均値及びエッチング特性の評価結果等を併せて表１に示す。なお、表中「２２２ＮＧ」とあるのは、０．１００°以上の範囲において０．０２５°刻みで入射角を変えながら測定を行っても、酸化インジウムに由来する（２２２）面の回折が認められなかった場合を示している。【０１２２】
【表１】
2014024819.tif 000002
【０１２３】
表１の結果より、エッチング特性の評価結果は、関数ｆ（α）の平均値が０．０８〜５．００にあるときに「△」又はよりよい結果となり、０．２〜４．００にあるときに「○」又はよりよい結果となり、１．５〜３．００にあるときに「◎」となることが分かる。【０１２４】
なお、「ＩＴＯ（％）」は、ターゲット中に含まれる酸化インジウム以外の不純物である酸化スズの濃度を示している。例えば、「５％」とあるのは、酸化インジウム：９５重量％及び酸化スズ：５重量%のターゲットを用いたことを示している。【０１２５】
ＩＴＯの膜厚は、透過型電子顕微鏡観察により求めた。具体的には、フォーカスイオンビームを用いて光透過性導電性フィルムをフィルム面に対して垂直方向に薄く切断して、その断面の観察より求めた。
【符号の説明】
【０１２６】
１        光透過性導電性フィルム
１１      光透過性支持層（Ａ）
１２      光透過性導電層（Ｂ）
１３      アンダーコート層（Ｃ）
１４      ハードコート層（Ｄ）
【図１】
2014024819.tif 000003
【図２】
2014024819.tif 000004
【図３】
2014024819.tif 000005
【図４】
2014024819.tif 000006
【図５】
2014024819.tif 000007
【図６】
2014024819.tif 000008
【図７】
2014024819.tif 000009
【図８】
2014024819.tif 000010
【図９】
2014024819.tif 000011
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
（Ａ）ポリエステル樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエステル由来の２θ＝２６°付近のピーク強度であり、かつ
Ｉｂαは、入射角αの薄膜法ＸＲＤ測定における酸化インジウム由来の（２２２）面のピーク強度である。）。
【請求項２】
前記光透過性支持層（Ａ）の厚さが、２０〜２００μｍである、請求項１に記載の光透過性導電性フィルム。
【請求項３】
前記ポリエステル樹脂が、ポリエチレンテレフタレートである、請求項１又は２に記載の光透過性導電性フィルム。
【請求項４】
光透明性導電層（Ｂ）の厚さが、１５〜３０ｎｍである、請求項１〜３のいずれかに記載の光透過性導電性フィルム。
【請求項５】
大気中９０〜１６０℃で１０〜１２０分間加熱することにより得られうる、請求項１〜４のいずれかに記載の光透過性導電性フィルム。
【請求項６】
光透過性導電層（Ｂ）が、３〜１０％のＳｎＯ２を酸化インジウムに添加して得られうる酸化インジウムスズを含有する、請求項１〜５のいずれかに記載の光透過性導電性フィルム。
【請求項７】
請求項１〜６のいずれかに記載の光透過性導電性フィルムを含有する、タッチパネル。
【手続補正２】
【補正対象書類名】明細書
【補正対象項目名】０００７
【補正方法】変更
【補正の内容】
【０００７】
本発明は、優れたエッチング性を有する、（Ａ）ポリエステル樹脂を含有する光透過性支持層及び（Ｂ）酸化インジウムを含有する光透過性導電層を含有する光透過性導電性フィルムを提供することを課題とする。
【手続補正３】
【補正対象書類名】明細書
【補正対象項目名】０００８
【補正方法】変更
【補正の内容】
【０００８】
本発明者らは、鋭意検討を重ね、薄膜法によるＸＲＤ測定において、ポリエステルの回折強度と酸化インジウムの回折強度が所定の関係を示す光透過性導電性フィルムが、上記課題を解決できることを新たに見出した。本発明は、この新たな知見に基づいてさらに種々の検討を重ねることにより完成されたものであり、次に掲げるものである。
項１
（Ａ）ポリエステル樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエステル樹脂由来の２θ＝２６°付近のピーク強度であり、かつ
Ｉｂαは、入射角αの薄膜法ＸＲＤ測定における酸化インジウム由来の（２２２）面のピーク強度である。）。
項２
前記光透過性支持層（Ａ）の厚さが、２０〜２００μｍである、項１に記載の光透過性導電性フィルム。
項３
前記ポリエステル樹脂が、ポリエチレンテレフタレートである、項１又は２に記載の光透過性導電性フィルム。
項４
光透明性導電層（Ｂ）の厚さが、１５〜３０ｎｍである、項１〜３のいずれかに記載の光透過性導電性フィルム。
項５
大気中９０〜１６０℃で１０〜１２０分間加熱することにより得られうる、項１〜４のいずれかに記載の光透過性導電性フィルム。
項６
光透過性導電層（Ｂ）が、３〜１０％のＳｎＯ２を酸化インジウムに添加して得られうる酸化インジウムスズを含有する、項１〜５のいずれかに記載の光透過性導電性フィルム。
項７
項１〜６のいずれかに記載の光透過性導電性フィルムを含有する、タッチパネル。
【手続補正４】
【補正対象書類名】明細書
【補正対象項目名】００１０
【補正方法】変更
【補正の内容】
【００１０】
【図１】光透過性支持層（Ａ）の片面に光透過性導電層（Ｂ）が隣接して配置されて
いる、本発明の光透過性導電性フィルムを示す断面図である。
【図２】光透過性支持層（Ａ）の両面に光透過性導電層（Ｂ）が隣接して配置されて
いる、本発明の光透過性導電性フィルムを示す断面図である。
【図３】互いに０．０２５°差の連続する三種のＸ線入射角（α−０．０２５°、α
°、α＋０．０２５°）でそれぞれ測定したポリエステル樹脂由来の回折強度Ｉａ及び酸化インジウム由来の回折強度Ｉｂを、ポリエステル樹脂由来の回折強度を横軸、かつ酸化インジウム由来の回折強度を縦軸としてそれぞれプロットして得られたグラフの一例である。
【図４】関数ｆ（α）のグラフの一例である。
【図５】光透過性支持層（Ａ）の片面にアンダーコート層（Ｃ）及び光透過性導電層
（Ｂ）がこの順で互いに隣接して配置されている、本発明の光透過性導電性フィルムを示す断面図である。
【図６】光透過性支持層（Ａ）の両面にアンダーコート層（Ｃ）及び光透過性導電層
（Ｂ）がこの順で互いに隣接して配置されている、本発明の光透過性導電性フィルムを示す断面図である。
【図７】光透過性支持層（Ａ）の片面にハードコート層（Ｄ）、アンダーコート層（
Ｃ）及び光透過性導電層（Ｂ）がこの順で互いに隣接して配置されている、本発明の光透過性導電性フィルムを示す断面図である。
【図８】光透過性支持層（Ａ）の一方の面にハードコート層（Ｄ）、アンダーコート
層（Ｃ）及び光透過性導電層（Ｂ）がこの順で互いに隣接して配置されており、他方の面に別のハードコート層（Ｄ）が直接配置されている、本発明の光透過性導電性フィルムを示す断面図である。
【図９】光透過性支持層（Ａ）の両面にハードコート層（Ｄ）、アンダーコート層（
Ｃ）及び光透過性導電層（Ｂ）がこの順で互いに隣接して配置されている、本発明の光透過性導電性フィルムを示す断面図である。
【発明を実施するための形態】
【手続補正５】
【補正対象書類名】明細書
【補正対象項目名】００１１
【補正方法】変更
【補正の内容】
【００１１】
１．  光透過性導電性フィルム
本発明の光透過性導電性フィルムは、
（Ａ）ポリエステル樹脂を含有する光透過性支持層；及び
（Ｂ）酸化インジウムを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエステル樹脂由来の２θ＝２６°付近のピーク強度であり、かつ
Ｉｂαは、入射角αの薄膜法ＸＲＤ測定における酸化インジウム由来の（２２２）面のピーク強度である。）
である。
【手続補正６】
【補正対象書類名】明細書
【補正対象項目名】００１７
【補正方法】変更
【補正の内容】
【００１７】
光透過性支持層（Ａ）は、ポリエステル樹脂を含有する。ポリエステル樹脂としては、特に限定されないが、好ましくは、ポリエチレンテレフタレート（ＰＥＴ）、ポリエチレンナフタレート（ＰＥＮ）等が挙げられる。ポリエステル樹脂としては、特にＰＥＴが好ましい。光透過性支持層（Ａ）は、二種以上のポリエステル樹脂を含有していてもよい。
【手続補正７】
【補正対象書類名】明細書
【補正対象項目名】００１８
【補正方法】変更
【補正の内容】
【００１８】
光透過性支持層（Ａ）は、さらにその他の成分を含有していてもよい。光透過性支持層（Ａ）は、一種以上のポリエステル樹脂に加えて、さらに二種以上のその他の成分を含有していてもよい。
【手続補正８】
【補正対象書類名】明細書
【補正対象項目名】００３２
【補正方法】変更
【補正の内容】
【００３２】
薄膜法による入射角αのＸＲＤ測定において、ポリエステル樹脂の回折強度と酸化インジウムの回折強度が所定の関係を示す本発明の光透過性導電性フィルムを得るためには、特に限定されないが、スパッタリング法により光透過性導電層（Ｂ）を形成する場合は、例えば酸素分圧、下地となる層の平均表面粗さ（Ｒａ）、水導入の分圧、成膜温度及び光透過性導電層（Ｂ）の厚さのバランスを適宜調整すればよい。
【手続補正９】
【補正対象書類名】明細書
【補正対象項目名】００３５
【補正方法】変更
【補正の内容】
【００３５】
ただし、
Ｉａαは、入射角αの薄膜法ＸＲＤ測定におけるポリエステル樹脂由来の２θ＝２６°付近のピーク強度であり、かつ
Ｉｂαは、入射角αの薄膜法ＸＲＤ測定における酸化インジウム由来の（２２２）面のピーク強度である。
【手続補正１０】
【補正対象書類名】明細書
【補正対象項目名】００３６
【補正方法】変更
【補正の内容】
【００３６】
Ｉａα−０．０２５°は、入射角αより０．０２５°小さいX線入射角の薄膜法ＸＲＤ測定におけるポリエステル樹脂由来の２θ＝２６°付近のピーク強度であり、かつ
Ｉｂα−０．０２５°は、入射角αより０．０２５°小さいX線入射角の薄膜法ＸＲＤ測定における酸化インジウム由来の（２２２）面のピーク強度である。
【手続補正１１】
【補正対象書類名】明細書
【補正対象項目名】００３７
【補正方法】変更
【補正の内容】
【００３７】
すなわち、関数ｆ（α）は、以下のようにして得られる。０．０２５°差の二つのＸ線入射角で測定した二つのＸ線回折パターンから、二つのポリエステル樹脂由来の回折強度及び二つの酸化インジウム由来の回折強度を得る。ポリエステル樹脂由来の回折強度を横軸、かつ酸化インジウム由来の回折強度を縦軸として、０．０２５°差の二つのＸ線入射角でそれぞれ測定したポリエステル樹脂由来の回折強度及び酸化インジウム由来の回折強度から定まる二つの座標をそれぞれプロットする。関数ｆ（α）は、当該二点を結んだ直線の傾きである（図３）。
【手続補正１２】
【補正対象書類名】明細書
【補正対象項目名】００４１
【補正方法】変更
【補正の内容】
【００４１】
また、αの最大値は、ｆ（α）≧０．７×ｆ（α−０．０２５°）を満たす最大値、及び０．６００°のいずれか小さい値である。ただし、両者が同一である場合はその値をαの最大値とする。この範囲内にあるそれぞれの入射角で測定したそれぞれのＸ線回折パターンから得られたポリエステル樹脂由来の回折強度及び酸化インジウム由来の回折強度から定まるそれぞれの座標を、ポリエステル樹脂由来の回折強度を横軸、かつ酸化インジウム由来の回折強度を縦軸としてプロットしたそれぞれの点は、線型性をほぼ保っている（図３）。
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
（Ａ）ポリエチレンテレフタレート樹脂を含有する光透過性支持層；及び
（Ｂ）３〜１０重量％のＳｎＯ２を酸化インジウムに添加して得られうる酸化インジウムスズを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において
（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエステル由来の２θ＝２６°付近のピーク強度であり、かつ
Ｉｂαは、入射角αの薄膜法ＸＲＤ測定における酸化インジウム由来の（２２２）面のピーク強度である。）。
【請求項２】
前記光透過性支持層（Ａ）の厚さが、２０〜２００μｍである、請求項１に記載の光透過性導電性フィルム。
【請求項３】
光透明性導電層（Ｂ）の厚さが、１５〜３０ｎｍである、請求項１又は２に記載の光透過性導電性フィルム。
【請求項４】
大気中９０〜１６０℃で１０〜１２０分間加熱することにより得られうる、請求項１〜３のいずれかに記載の光透過性導電性フィルム。
【請求項５】
請求項１〜４のいずれかに記載の光透過性導電性フィルムを含有する、タッチパネル。 
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
（Ａ）ポリエチレンテレフタレート樹脂を含有する光透過性支持層；及び
（Ｂ）３〜１０重量％のＳｎＯ２を酸化インジウムに添加して得られうる酸化インジウムスズを含有する光透過性導電層
を含有し、
前記光透過性導電層（Ｂ）が、前記光透過性支持層（Ａ）の少なくとも一方の面に、直接又は一以上の他の層を介して配置されている光透過性導電性フィルムであって、
（Ｉｂα−Ｉｂα−０．０２５°）／（Ｉａα−Ｉａα−０．０２５°）
で表される関数ｆ（α）の平均値が０．０８〜５．００である
ことを特徴とする、光透過性導電性フィルム
（ただし、αは、
αｍｉｎ＋ｎ×０．０２５°（ｎ＝１、２、３、・・・）
（ただし、αｍｉｎは、０．１００°以上の範囲内において、薄膜法ＸＲＤ測定において（２２２）面のピークが確認できる最小の入射角である）
で表される変数であり、
次式（Ｉ）及び（ＩＩ）を満たし、
α≦０．６００°                        ・・・・（Ｉ）
ｆ（α）≧０．７×ｆ（α−０．０２５°）・・・・（ＩＩ）
Ｉａαは、入射角αの薄膜法ＸＲＤ測定におけるポリエチレンテレフタレート由来の２θ＝２６°付近のピーク強度であり、かつ
Ｉｂαは、入射角αの薄膜法ＸＲＤ測定における酸化インジウム由来の（２２２）面のピーク強度である。）。
【請求項２】
前記光透過性支持層（Ａ）の厚さが、２０〜２００μｍである、請求項１に記載の光透過性導電性フィルム。
【請求項３】
光透明性導電層（Ｂ）の厚さが、１５〜３０ｎｍである、請求項１又は２に記載の光透過性導電性フィルム。
【請求項４】
大気中９０〜１６０℃で１０〜１２０分間加熱することにより得られうる、請求項１〜３のいずれかに記載の光透過性導電性フィルム。
【請求項５】
請求項１〜４のいずれかに記載の光透過性導電性フィルムを含有する、タッチパネル。
【国際調査報告】
2014024819.tif 000012
2014024819.tif 000013
2014024819.tif 000014
2014024819.tif 000015